二酸化炭素を還元する装置を用いて二酸化炭素を還元する方法であって、以下の工程を具備する:以下を具備する前記装置を用意する工程a、槽、カソード極、およびアノード極、ここで、前記槽の内部には電解液として塩化カリウム水溶液が保持され、前記カソード極は炭素電極からなり、前記アノード極は金属を含有し、前記炭素電極は前記電解液に接し、前記金属は前記電解液に接し、および前記電解液は前記二酸化炭素を含有し、および前記カソード極および前記アノード極にそれぞれ電圧を印加し、前記電解液に含有される二酸化炭素を還元する工程b。請求項1に記載の方法であって、前記炭素電極としてグラッシーカーボン電極を用いる。請求項1に記載の方法であって、前記槽は固体電解質膜を具備し、前記固体電解質膜は、前記カソード極および前記アノード極の間に挟まれている。請求項1に記載の方法であって、前記工程bにおいて、蟻酸が発生する。本発明の目的は、二酸化炭素を還元する新規な方法を提供することである。本発明は、二酸化炭素を還元する装置を用いて二酸化炭素を還元する方法であって、以下の工程を具備する:以下を具備する前記装置を用意する工程a、槽、カソード極、およびアノード極、ここで、前記槽の内部には電解液として塩化カリウム水溶液が保持され、前記カソード極は炭素電極からなり、前記アノード極は金属を含有し、前記炭素電極は前記電解液に接し、前記金属は前記電解液に接し、前記電解液は前記二酸化炭素を含有し、および前記カソード極および前記アノード極にそれぞれ電圧を印加し、および前記電解液に含有される二酸化炭素を還元する工程b。本発明は、二酸化炭素を還元する新規な方法を提供する。特に本発明は蟻酸の生成に有効である。以下、本発明の実施の形態を説明する。工程a工程aでは、二酸化炭素を還元する装置を用意する。図1に示されるように、装置は、槽21、カソード極11、およびアノード極13を具備する。電解液15が槽21の内部に保持されている。電解液15は、塩化カリウム水溶液である。電解液15は、二酸化炭素を含有するカソード極11は炭素電極からなる。この基材は、フィルムまたは板の形状を有し、伝導性を有することが好ましい。基材の例は、グラファイト、グラッシーカーボンである。カソード極11は電解液15に接する。より正確には、カソード極11の表面が電解液15に接する。図1では、カソード極11が電解液15に浸漬されている。表面が電解液15に接する限り、カソード極11の一部のみが電解液15に浸漬されていても良い。アノード極13は、金属を含有する。好適な金属の例は、白金、金、銀、銅、ニッケル、およびチタンである。当該金属が電解されない限り、当該金属の材料は特に限定されない。アノード極13は電解液15に接する。より正確には、アノード極13が具備する金属が電解液15に接する。図1では、アノード極13が電解液15に浸漬されている。金属が電解液15に接する限り、アノード極13の一部のみが電解液15に浸漬されていても良い。図1に示されるように、槽21は管17を具備することが好ましい。管17を通って二酸化炭素が電解液15に供給される。管17の一端は、電解液15に浸漬される。固体電解質膜16が槽21の内部に設けられることが好ましい。この理由は、工程bにおいて後述される。固体電解質膜16は、カソード極11およびアノード極13の間に挟まれ、電解液15を第1液15Lおよび第2液15Rに分割している。アノード極13は第1液15Lに接している。カソード極11は第2液15Rに接している。第一液15Lには塩化カリウム水溶液以外の電解液、例えば炭酸水素カリウム水溶液などを用いても良い。工程b工程bでは、カソード極11およびアノード極13にそれぞれ負の電圧および正の電圧を印加する。このことが、電解液15より正確には、第2液15Rに含有される二酸化炭素がカソード極11上にて還元されることを引き起こす。その結果、カソード極11上では、蟻酸が発生する。アノード極13上では、水が酸化されて酸素が発生する。ポテンシオスタット14が用いられ、カソード極11およびアノード極13の間に電位差が印加されることが好ましい。カソード極11およびアノード極13の間に印加される電位差は2V以上であることが好ましい。好ましい形態では、固体電解質膜16が設けられる。プロトンのみが固体電解質膜16を透過する。固体電解質膜16の例は、デュポン社から入手可能なナフィオン登録商標膜である。固体電解質膜16は、アノード極13上での逆反応を抑制する。すなわち、万一、カソード極11上にて生成した蟻酸がアノード極13に到達すると、アノード極13上にてそれは酸化され、二酸化酸素に戻る。固体電解質膜16は、この逆反応を防ぐ。図1に示されるように、参照電極12が設けられることが好ましい。参照電極12は、電解液15に接する。固体電解質膜16が用いられる場合には、参照電極12は第2液15Rに接する。参照電極12は、カソード極11に電気的に接続される。参照電極12の例は、銀/塩化銀電極である。実施例以下の実施例により、本発明をさらに詳細に説明する。実施例1一辺10mm、厚さが1mmの直方体状の高品位グラファイトに対して、カプトンテープを用いて表面を剥離させ、清浄な表面を露出させた。その後、ガラス板上に貼り付けたアルミテープとHOPGを、銀ペーストを用いて接着し、HOPGの周囲をアラルダイトで封止して本発明に係る電極触媒カソード極を作製した。この電極触媒を用いて、二酸化炭素の電気化学的な還元反応を行った。今回の測定に用いた電気化学セルの構造模式図を図1に示す。このセルは、作製したGC電極をカソード極11に用い、そして参照極12として銀塩化銀電極AgAgCl電極、アノード極13に白金電極を用いた三極セル構成とした。この三極セルに対して、ポテンシオスタット14で電位を掃引することにより、CO2還元反応の評価を行った。ここで、カソード極11とアノード極13の間は、触媒作用により生成するガス成分の混合を防ぐために、固体電解質膜16で仕切ってある。電解液15Rとして、0.5Mの塩化カリウム水溶液KCl水溶液を140ml用いた。また電解液15Lとして、0.5MのKCl水溶液を40ml用いた。CO2ガスは、ガス導入管17をセル内に配置し、KCl電解液中へバブリングさせることで導入した。測定は、まず電解液中に窒素N2ガスを200mlminの流量で30分間流して、バブリング状態を保持し、溶液中のO2を排除した。次に配管をCO2ガスに切り替え、同じく200mlminの流量でバブリングした状態を30分間保持し、電解液15RがCO2で飽和した状態で槽21を密閉した。槽21は230mlの容積を有し、その気相部分には体積90mlのCO2ガスが充填されている。続いて、このGC電極を用い、AgAgCl電極を基準にしてカソード極にー2.0V印加させてCO2還元実験を行った。この状態が8854秒保持され、総通電量は10Cであった。その後、CO2還元反応により得られた生成物の分析を実施した。ガス成分の分析には、ガスクロマトグラフを用い、液体成分の分析には、液体クロマトグラフ図2参照を用いた。分析結果を表1に示す。実施例2Aカソード極11として直径25mm、厚み0.5mmのグラッシーカーボンを用いた以外は、実施例1と同様の実験が行われた。結果を表1に示す。実施例2Bカソード極にー1.8Vの電圧が印加されたこと以外は、実施例2Aと同様の実験が行われた。結果を表1に示す。実施例1Cカソード極にー1.6Vの電圧が印加されたこと以外は、実施例2Bと同様の実験が行われた。結果を表1に示す。比較例1比較のため、N2を容器に充填し電解液15RをN2で飽和させた以外は、実施例1と同様の実験が行われた。結果を表1に示す。比較例2比較のため、電解液15として0.5MのKHCO3水溶液を用いた以外は、実施例1と同様の実験が行われた。結果を表1に示す。表1は、実施例および比較例における水素、一酸化炭素、メタン、エチレン、蟻酸の生成量を示す。表1から明らかなように、実施例において炭素電極を用いて蟻酸が主に生成している。実施例2A~2Cより、その効率はー2.0V印加時が最も高く、全電荷の約80が蟻酸生成に用いられている。また、比較例1より、炭素電極そのものの分解反応は発生していない。よって、生成した蟻酸は電解液15R中の、溶存CO2の還元反応により生成されたものであるといえる。また、比較例2よりl、KHCO3を電解液15として用いた場合、HCOOHが選択的に生成されることはない。